Способ маркировки и идентификации изделий из резины
METHOD OF LABELLING AND RUBBER PRODUCTS IDENTIFICATION

Изобретение относится к способам скрытой маркировки и идентификации резиновых изделий и может использоваться в следственной, судебно-экспертной, криминалистикой и судебной практике для экспертизы резин физико-химическими способами.
Известен способ изготовления лазерной маркировки прямого нанесения флуоресцентной полимерной отверждаемой композиции, поглощающей световое излучение на длинах волн УФ, видимого и/или ближнего ИК-диапазонов, на маркируемую поверхность, предварительно обработанную дополнительной композицией для создания на поверхности маркируемой детали механически прочной пленки и/или для инициируемой действием лазерного излучения модификации самой маркируемой поверхности (Пат. RU №2550179, МПК С09K 11/02, С09K 11/06, G03C 1/73, В32В 27/04, В32В 27/00, 10.05.2015).
Известен способ маркировки противопожарных композиций, заключающийся в приготовлении бинарной смеси люминофоров, возбуждаемой видимым, инфракрасным или ультрафиолетовым излучением, включающей люминофор с длительным послесвечением на основе алюмината стронция, активированного европием, диспрозием и иттрием, а также фотолюминофор с желтым, голубым, красным или белым цветом свечения, взятые в массовом отношении 70:30, введении этой смеси в полимерное связующее и нанесении вручную, методами экспликации и печати в виде информационных или графических символов, знаков, текста (Пат. RU №2381048, МПК A62D 1/00, А62С 3/00, С09K 11/78, С09K 11/80, 10.02.2010).
Недостатком описанных способов является необходимость поверхностного нанесения маркировки, в результате чего, после истирания поверхности изделия, маркировка частично или полностью удаляется с поверхности и идентификация изделия становится невозможна.
Известен способ маркировки металлических изделий, заключающийся в смешивании металлического порошка сплава с маркирующей композицией, на основе неорганических люминофоров и связующе-смазывающего вещества, с последующим прессованием полученной смеси и спеканием при температуре не более 900°С (Пат. RU №2493192, МПК С09K 11/08, С09K 11/02, В41M 5/00, 20.09.2013).
Однако данный способ применим только для маркировки металлических изделий и предполагает введение только метки производителя, а не кодировку идентификационных показателей.
Наиболее близким является способ маркировки и идентификации объектов, включающий смешение не менее двух органических и неорганических люминесцирующих ингредиентов, в случайных весовых соотношениях, с отличающимися друг от друга спектрами люминесценции, кинетикой свечения и интенсивностью люминесценции при облучении ультрафиолетовым и/или инфракрасным светом, введение полученной смеси в лаки, эмали или эпоксидные смолы (олигомерная компонента) и нанесение полученного состава для маркировки и идентификации на контролируемый объект (Пат. RU №2114150, МПК С09K 11/00, 27.06.1998).
Недостатком способа является необходимость поверхностного нанесения маркировки, в результате чего, после истирания поверхности изделия, маркировка частично или полностью удаляется с поверхности и идентификация изделия становится невозможна. Кроме этого, способ не обеспечивает кодировку информации и не обеспечивает идентификацию объекта по его следовым количествам.
Задача изобретения - разработка способа маркировки и идентификации изделий из резин, позволяющего идентифицировать закодированную информацию по незначительным (следовым) количествам изделия.
Технический результат - расширение спектра идентификационных характеристик и повышение точности их идентификации.
Технический результат достигается в способе маркировки и идентификации изделий из резины, включающем введение в сырую резиновую смесь маркирующей композиции, содержащей олигомерные полиэфир-гликоли с мол. масс. 1000 и 2000 и не менее двух органических люминесцирующих ингредиентов из ряда, содержащего α-нафтиламин, кумарин, флуоресцеин, акридин и салициловую кислоту, при соотношении, мас. ч.:
олигомерный полиэфир-гликоль с м.м. 1000
0,5-1
олигомерный полиэфир-гликоль с м.м. 2000
0,5-1
α-нафтиламин
0,01-0,12
кумарин, флуоресцеин, акридин и салициловая кислота по
0,00-0,02,
в количестве 0,1-2,16 г на 100 г резиновой смеси.
Способ маркировки и идентификации изделий из резины характеризуется тем, что маркировка резинового изделия обеспечивает кодирование информации о заводе-изготовителе и дате производства резинового изделия.
Способ маркировки и идентификации изделий из резины характеризуется тем, что олигомерные полиэфиры-гликоли с молекулярными массами 1000 и 2000 кодируют завод-изготовитель.
Способ маркировки и идентификации изделий из резины характеризуется тем, что органические люминесцирующие ингредиенты кодируют дату производства резинового изделия.
Сущность способа маркировки изделий из резин заключается в введении в сырую резиновую смесь маркирующей композиции, содержащей
идентификаторы, обладающие совместимостью к полимерной основе, химической инертностью к компонентам сырой смеси, отсутствием токсических свойств.
При маркировке изделий из резин маркирующую композицию, содержащую идентификаторы - олигомерные полиэфир-гликоли с молекулярными массами 1000 и 2000 и органические люминесцирующие ингредиенты (люминофоры), вводят в определенных сочетаниях и соотношениях, обеспечивающих кодирование информации о резиновом изделии, а именно завод-изготовитель и дату производства.
Раскодирование информации (идентификация промаркированного полученным составом изделия из резины) осуществляется путем облучения ультрафиолетовым и/или инфракрасным светом и измерения одного или одновременно нескольких физических параметров люминесцирующих ингредиентов: кинетики свечения люминесценции, оптического спектра люминесценции, интенсивности люминесценции.
Полученные характеристики сравниваются с заложенными (при производстве изделий) в память ЭВМ параметрами, в результате чего определяется завод-изготовитель и точная дата производства изделия. По этим данным на заводе изготовителе можно получить развернутую информацию по изделию: какая смена изготавливала продукцию, какая продукция производилась, кому и когда данная продукция была реализована.
Принцип маркировки завода изготовителя состоит в использовании разных сочетаний олигомерных полиэфиров-гликолей (ОПГ) с молекулярными массами 1000 и 2000, которые растворимы друг в друге и не взаимодействуют друг с другом. В таблице 1 показан пример кодировки номера завода в соответствии с количеством каждого из указанных полиэфиров в маркирующей смеси. Список отнесений заводов-производителей и кодировок сохраняется в памяти ЭВМ. В зависимости от количества заводов-изготовителей шаг массовых количеств может быть изменен, кроме этого может быть дополнительно введен олигомерный полиэфир-гликоль с другой молекулярной массой (для увеличения количества вариантов кодировок).
Принцип кодировки года и месяца изготовления продукции заключается в ежегодной замене одного из органических люминесцирующих ингредиентов, количество которого будет указывать месяц производства. Информация о соответствующих отнесениях также фиксируется в памяти ЭВМ. Например, в таблице 2 показана кодировка года и месяца производства изделия из резины для 2015 года, когда весь год резиновые изделия маркируют с помощью α-нафтиламина, и для 2016 года, когда весь год резиновые изделия маркируют с помощью нейтрального красного.
Принцип кодировки конкретного числа производства изделия из резины заключается в сочетании и соотношении органических люминесцирующих ингредиентов, количество которых может уменьшаться при расширении диапазона используемых количеств. В таблице 3 показаны примеры кодировки числа месяца при использовании четырех люминофор.
При этом используются кумарин, флуоресцеин, акридин и салициловая кислота, которые вводятся в разных сочетаниях в количестве от 0 до 0.02 г.
Все отнесения по сочетаниям и количествам вводимых органических люминесцирующих ингредиентов сохраняются в памяти ЭВМ.
После смешения всех олигомерных и люминесцирующих компонентов в требуемом для кодировки соотношении и количестве, состав для маркировки и идентификации изделий из резин вводят в сырую резиновую смесь из расчета 0.1 - 2.16 г идентификационного состава на 100 г сырой резиновой смеси, и изготавливают из нее изделия.
Благодаря равномерному распределению маркирующе-идентификационного состава по всему резиновому изделию, для идентификации достаточно небольшой пробы, например, небольшого количества резины, оставленного на месте ДТП после аварийного торможения транспортным средством (след шины на дорожном покрытии).
Для анализа небольшое количество маркированной резины (следовые количества) подвергают действию УФ-излучения (в люминоскопе), и по оптическому спектру люминесценции, кинетики свечения люминесценции и интенсивности люминесценции - с помощью заложенных в память устройства соотнесений возможных сочетаний (качественных и количественных) идентификационных маркеров с данными показателями -идентифицируют резину.
Введенный в резиновую смесь идентификационный состав не оказывает негативного влияния на собственные свойства резины.
В таблице 4 приведены конкретные примеры использования маркирующе-идентификационного состава и сравнительные свойства наполненной резины без состава для маркировки и идентификации состава (пример 1) и свойства резины с его разным количественным введением (примеры 2-6).
Таким образом, в примерах 2-6 закодирована следующая информация:
Пример 2: завод №5, дата производства изделия - 01.02.2015.
Пример 3: завод №6, дата производства изделия - 02.05.2015.
Пример 4: завод №8, дата производства изделия - 07.01.2015.
Пример 5: завод №9, дата производства изделия - 31.12.2015.
Пример 6: завод №1, дата производства изделия - 01.01.2015.
Следовательно, получив информацию и заводе и дате производства изделия, можно получить максимально полную информацию, обратившись к базе данных, в которую вместе с данной информацией, заносится информация о том, какая смена работала, весь список изделий, произведенных в этот день, кому и когда были реализованы произведенные изделия и дополнительные пометки, например, остановка процесса производства в связи с поломкой оборудования и т.д. Для наглядности, в таблице 5 показан вариант карты маркированной резины на заводе (по примеру 4).
Таким образом, способ маркировки и идентификации изделий из резины, включающий смешение в определенных сочетаниях и соотношениях не менее двух органических люминесцирующих ингредиентов, введение полученной смеси в олигомерную компоненту из олигомерных полиэфиров-гликолей с молекулярными массами 1000 и 2000, и введение полученного состава для маркировки и идентификации в сырую резиновую смесь из расчета 0.1-2.16 г на 100 г резиновой смеси, обеспечивая кодирование информации о заводе-изготовителе и дате производства резинового изделия, позволяет расширить спектр идентификационных характеристик и повысить точность их идентификации.